(57)【要約】【課題】  従来のガスバリア性フィルムに比べ、引裂き性が好適であって、特に手で引裂いても容易に引裂くことが出来るものであって、さらに簡潔な構成であるにもかかわらず従前通りのガスバリア性を確保することが出来る、ガスバリア性に優れた易引裂き性フィルムを提供する。【解決手段】  基材フィルムと、その表面に、透明蒸着層と、接着層と、ヒートシール層と、をこの記載順に積層してなる積層体であって、前記接着層が、本来であれば、主剤量ｘに対し硬化剤量をｙとする割合で混合することによって接着剤として作用する前記主剤と前記硬化剤とによりなる接着剤において、硬化剤量をｙの１．５倍以上３倍以下とし、これを主剤量ｘに対して混合することにより得られる樹脂により形成されてなる、易引裂き性フィルムとした。【選択図】  なし【特許請求の範囲】
【請求項１】
基材フィルムと、
その表面に、透明蒸着層と、接着層と、ヒートシール層と、をこの記載順に積層してなる積層体であって、
前記接着層が、主剤量ｘに対し硬化剤量をｙとする割合で混合することによって接着剤として作用する前記主剤と前記硬化剤とによりなる接着剤において、硬化剤量をｙの１．５倍以上３倍以下とし、これを主剤量ｘに対して混合することにより得られる樹脂により形成されてなること、
を特徴とする、易引裂き性フィルム。
【請求項２】
請求項１に記載の易引裂き性フィルムにおいて、
前記主剤は予め溶剤中に溶解されてなるものであり、かつ前記硬化剤は予め溶剤中に溶解されてなるものであり、前記主剤量ｘは前記主剤を溶解した溶液全体の量であり、前記硬化剤量ｙは前記硬化剤を溶解した溶液全体の量であること、
を特徴とする、易引裂き性フィルム。
【請求項３】
請求項２に記載の易引裂き性フィルムにおいて、
前記溶剤が、酢酸エチル、メチルエチルケトン、又はトルエンの何れか、もしくは複数であること、
を特徴とする、易引裂き性フィルム。
【請求項４】
請求項１ないし請求項３の何れか１項に記載の易引裂き性フィルムにおいて、
前記基材フィルム表面に前記透明蒸着層を積層する前に、
前記基材フィルムの前記透明蒸着層を積層する面に対し、予め何らかの表面処理してなること、
を特徴とする、易引裂き性フィルム。
【請求項５】
請求項４に記載の易引裂き性フィルムにおいて、
前記表面処理とは、コロナ放電処理、プラズマ処理、又はグロー放電処理の何れかの処理であること、若しくはアンカーコート層を設ける処理であること、
を特徴とする、易引裂き性フィルム。
【請求項６】
請求項１ないし請求項５の何れか１項に記載の易引裂き性フィルムにおいて、
前記透明蒸着層が、Ａｌ２Ｏ３、又はＳｉＯｘ（１≦ｘ≦２）の何れかにより形成されてなること、  
を特徴とする、易引裂き性フィルム。
【請求項７】
請求項１ないし請求項６の何れか１項に記載の易引裂き性フィルムにおいて、
前記透明蒸着層に前記接着層を積層する前に、前記透明蒸着層の表面にプライマー層を設けてなること、
を特徴とする、易引裂き性フィルム。
【請求項８】
請求項７に記載の易引裂き性フィルムにおいて、
前記プライマー層が、ウレタン系樹脂、ポリエステル系樹脂、セルロース系樹脂、又はアクリル系樹脂の何れか若しくは複数であること、
を特徴とする、易引裂き性フィルム。
【請求項９】
請求項１ないし請求項８の何れか１項に記載の易引裂き性フィルムにおいて、
前記基材フィルムが、易直線引裂き性を備えたフィルムであること、
を特徴とする、易引裂き性フィルム。
【請求項１０】
請求項１ないし請求項９の何れか１項に記載の易引裂き性フィルムにおいて、
前記基材フィルムが、ポリエチレン（ＰＥ）フィルム、ポリエチレンテレフタレート（ＰＥＴ）フィルム、ナイロンフィルム、又はポリプロピレン（ＰＰ）フィルムの何れかであること、
を特徴とする、易引裂き性フィルム。
【請求項１１】
請求項１ないし請求項１０の何れか１項に記載の易引裂き性フィルムにおいて、
前記ヒートシール層が、無延伸ポリプロピレン（ＣＰＰ）フィルム、低密度ポリエチレン（ＬＤＰＥ）フィルム、又はリニヤー低密度ポリエチレン（ＬＬＤＰＥ）フィルムの何れかにより形成されてなること、
を特徴とする、易引裂き性フィルム。
【請求項１２】
請求項１ないし請求項１１の何れか１項に記載の易引裂き性フィルムにおいて、
前記透明蒸着層と前記接着層との間、もしくは前記プライマー層と前記接着層との間に、前記接着層を設ける前に、その時点における最外層の表面に何らかの印刷をすることにより印刷層を設けてなること、
を特徴とする、易引裂き性フィルム。
【発明の詳細な説明】
【技術分野】
【０００１】
本発明は包装用材料に用いられる易引裂き性フィルムに関するものであって、具体的には、易引裂き性に富んだ易引裂き性フィルムに関する。
【背景技術】
【０００２】
従来より、食品や医薬品、電子部品などの包装には、各種のプラスチックフィルムを材料とした包装材料による包装袋が用いられる。しかし内容物の保存が重視される場合においても単なるプラスチックフィルムを用いたのでは、酸素や水蒸気等はプラスチックフィルムを容易に透過してしまい、透過した酸素や水蒸気等が内容物と反応し、内容物の品質を損ねてしまうことになるので、この場合においてはプラスチックフィルムに対して酸素や水蒸気を透過しない性質、いわゆるガスバリア性を付与したガスバリア性フィルムを原材料として用いることが通常行われている。
【０００３】
例えばプラスチックフィルムにアルミニウムを蒸着してなるアルミニウム蒸着フィルム等のような、プラスチックフィルムに金属を蒸着してなる積層フィルムが用いられることが多いが、このフィルムの場合、視認性が悪く内容物が見えない、また特に最近では廃棄時において生じる環境問題がクローズアップされてきているので、これに代わるガスバリア性フィルムが強く望まれるようになってきている。
【０００４】
そこで、このような金属蒸着フィルムに代わるガスバリアフィルムとして、透明プラスチックフィルムを基材とし、これに例えば酸化ケイ素や酸化アルミニウムよりなる蒸着層を積層したガスバリアフィルムが提案されている。
【０００５】
しかしこれらのフィルムでは、従来の金属蒸着フィルム、例えば広く普及している上述したアルミニウム蒸着フィルムほどにはガスバリア性を得ることができないので、さらに積層物（積層数）を増やしたり、フィルムや積層物の厚みを厚くすることで好適なガスバリア性を得ようとしているが、そうすると今度は、そのようなフィルムを原材料として包装用の袋と実際にしてみると、内容物の保存という観点からは有る程度の目的を達しているものの、これを開封しようとすると、手で引裂くことが非常に困難なものとなってしまい、その結果引裂きがうまくいかず、例えば内容物が飛散してしまう、といった実用的な問題が多発するようになってしまっている。
【０００６】
そこでこのような問題点を解消すべく、様々な易引裂き性積層体が提案されている。
例えば特許文献１に記載されている発明は、ポリエチレンテレフタレート（ＰＥＴ）フィルム／接着層／透明蒸着層／ＰＥＴフィルム／接着層／ヒートシール層、という構成を有する易引裂き性防湿包装材料に関する発明であるが、このように構成することで防湿性に優れ、かつ開封に際して手切れ性がよく、アルミニウムを用いていないので焼却時に環境問題を引き起こさない、という効果を得られる、となっている。
【０００７】
また特許文献２においては、ＰＥＴフィルム／ＰＥＴフィルム／透明蒸着層／接着層／ヒートシール層、という構成を有する易引裂き性フィルムに関する発明が記載されているが、このように構成することで、特に食品包装に適した、ガスバリア性及び易引裂き性に優れたフィルムを容易に提供できる、という効果を得られる、となっている。
【０００８】
さらに特許文献３においては、ＰＥＴフィルム／透明蒸着層／接着層／エチレン−α−オレフィン共重合体ヒートシール層、という構成を有する易引裂き性フィルムに関する発明が記載されているが、このように構成することで、特に食品包装に適した、透明性、ガスバリア性及び易引裂き性に優れたフィルムを工業的に容易に提供できる、という効果を得られる、となっている。
【０００９】
【特許文献１】特開平８−３３６９４０号公報
【特許文献２】特開２００３−３００２７２号公報
【特許文献３】特開２００１−３１５２８１号公報
【発明の開示】
【発明が解決しようとする課題】
【００１０】
しかし、特許文献１に記載されたフィルムであれば、フィルムを３層に渡って使用している、しかも全て異なる種類のフィルムを用いる、さらにラミネート工数が多い、よって、実際に本発明に係るフィルムを製造する場合にはコスト的な問題が生じてしまい、必ずしも万全の解決策とはなりえていない。また特許文献２及び特許文献３に記載されたフィルムであれば、構成は簡素化されているために、特許文献１に比べて工数が少なくなり、また他種類のフィルムも用意しなくてよいのでこの点は特許文献１に比べて利点となりうるが、これらの文献に記載の発明においてＰＥＴフィルムの選定に制限があること、またヒートシール層として用いる部材も特殊なものとしなければ、これらの文献に記載の発明による効果を得ることができず、即ち使い勝手が必ずしも好適とは言えない発明であった。
【００１１】
そこで本発明はこのような問題点に鑑みて  なされたものであり、その目的は、従来のガスバリア性フィルムに比べ、引裂き性が好適であって、特に手で引裂いても容易に引裂くことが出来るものであって、さらに簡潔な構成であるにもかかわらず従前通りのガスバリア性を確保することが出来る、ガスバリア性に優れた易引裂き性フィルムを提供することである。
【課題を解決するための手段】
【００１２】
上記課題を解決するため、本願発明の請求項１に記載の発明は、基材フィルムと、その表面に、透明蒸着層と、接着層と、ヒートシール層と、をこの記載順に積層してなる積層体であって、前記接着層が、主剤量ｘに対し硬化剤量をｙとする割合で混合することによって接着剤として作用する前記主剤と前記硬化剤とによりなる接着剤において、硬化剤量をｙの１．５倍以上３倍以下とし、これを主剤量ｘに対して混合することにより得られる樹脂により形成されてなること、を特徴とする。
【００１３】
本願発明の請求項２に記載の発明は、請求項１に記載の易引裂き性フィルムにおいて、前記主剤は予め溶剤中に溶解されてなるものであり、かつ前記硬化剤は予め溶剤中に溶解されてなるものであり、前記主剤量ｘは前記主剤を溶解した溶液全体の量であり、前記硬化剤量ｙは前記硬化剤を溶解した溶液全体の量であること、を特徴とする。
【００１４】
本願発明の請求項３に記載の発明は、請求項２に記載の易引裂き性フィルムにおいて、前記溶剤が、酢酸エチル、メチルエチルケトン、又はトルエンの何れか、もしくは複数であること、を特徴とする。
【００１５】
本願発明の請求項４に記載の発明は、請求項１ないし請求項３の何れか１項に記載の易引裂き性フィルムにおいて、前記基材フィルム表面に前記透明蒸着層を積層する前に、前記基材フィルムの前記透明蒸着層を積層する面に対し、予め何らかの表面処理してなること、を特徴とする。
【００１６】
本願発明の請求項５に記載の発明は、請求項４に記載の易引裂き性フィルムにおいて、前記表面処理とは、コロナ放電処理、プラズマ処理、又はグロー放電処理の何れかの処理であること、若しくはアンカーコート層を設ける処理であること、を特徴とする。
【００１７】
本願発明の請求項６に記載の発明は、請求項１ないし請求項５の何れか１項に記載の易引裂き性フィルムにおいて、前記透明蒸着層が、Ａｌ２Ｏ３、又はＳｉＯｘ（１≦ｘ≦２）の何れかにより形成されてなること、を特徴とする。
【００１８】
本願発明の請求項７に記載の発明は、請求項１ないし請求項６の何れか１項に記載の易引裂き性フィルムにおいて、前記透明蒸着層に前記接着層を積層する前に、前記透明蒸着層の表面にプライマー層を設けてなること、を特徴とする。
【００１９】
本願発明の請求項８に記載の発明は、請求項７に記載の易引裂き性フィルムにおいて、前記プライマー層が、ウレタン系樹脂、ポリエステル系樹脂、セルロース系樹脂、又はアクリル系樹脂の何れか若しくは複数であること、を特徴とする。
【００２０】
本願発明の請求項９に記載の発明は、請求項１ないし請求項８の何れか１項に記載の易引裂き性フィルムにおいて、前記基材フィルムが、易直線引裂き性を備えたフィルムであること、を特徴とする。
【００２１】
本願発明の請求項１０に記載の発明は、請求項１ないし請求項９の何れか１項に記載の易引裂き性フィルムにおいて、前記基材フィルムが、ポリエチレン（ＰＥ）フィルム、ポリエチレンテレフタレート（ＰＥＴ）フィルム、ナイロンフィルム、又はポリプロピレン（ＰＰ）フィルムの何れかであること、を特徴とする。
【００２２】
本願発明の請求項１１に記載の発明は、請求項１ないし請求項１０の何れか１項に記載の易引裂き性フィルムにおいて、前記ヒートシール層が、無延伸ポリプロピレン（ＣＰＰ）フィルム、低密度ポリエチレン（ＬＤＰＥ）フィルム、又はリニヤー低密度ポリエチレン（ＬＬＤＰＥ）フィルムの何れかにより形成されてなること、を特徴とする。
【００２３】
本願発明の請求項１２に記載の発明は、請求項１ないし請求項１１の何れか１項に記載の易引裂き性フィルムにおいて、前記透明蒸着層と前記接着層との間、もしくは前記プライマー層と前記接着層との間に、前記接着層を設ける前に、その時点における最外層の表面に何らかの印刷をすることにより印刷層を設けてなること、を特徴とする。
【発明の効果】
【００２４】
以上のように、本願発明に係る易引裂き性フィルムでは、主剤量ｘに対し硬化剤量をｙとする割合で混合することによって接着剤として作用する前記主剤と前記硬化剤とによりなる接着剤において、硬化剤量をｙの１．５倍以上３倍以下とし、これを主剤量ｘに対して混合することにより得られる樹脂により形成されてなる構成としたので、使用する硬化剤を増量することにより架橋密度が上がり、その結果接着層がより硬くなることにより、易引裂き性を容易に得られるようになる。
【発明を実施するための最良の形態】
【００２５】
以下、本願発明の実施の形態について説明する。尚、ここで示す実施の形態はあくまでも一例であって、必ずもこの実施の形態に限定されるものではない。
【００２６】
（実施の形態１）
本願発明に係る易引裂き性フィルムについて第１の実施の形態として説明する。
本実施の形態に係る易引裂き性フィルムは、基材フィルムと、その表面に、透明蒸着層と、接着層と、ヒートシール層と、をこの記載順に積層してなる積層体であって、前記接着層が、本来であれば、主剤量ｘに対し硬化剤量をｙとする割合で混合することによって接着剤として作用する前記主剤と前記硬化剤とによりなる接着剤において、硬化剤量をｙの１．５倍以上３倍以下とし、これを主剤量ｘに対して混合することにより得られる樹脂により形成されてなるものである。このように量を調整する理由については後述する。
【００２７】
尚、主剤及び硬化剤は予め溶剤中に溶解されている場合もあるが、この場合は、前記主剤量ｘは前記主剤を溶解した溶液全体の量であり、前記硬化剤量ｙは前記硬化剤を溶解した溶液全体の量であることとすればよい。またこの場合において用いられる溶剤は特に限定しないが、本実施の形態では酢酸エチル、メチルエチルケトン、又はトルエンの何れか、もしくは複数であることとする。これらは通常広く利用されるものであり、実際にこれらを溶剤としている場合が多いため、本実施の形態でもこれらの溶剤を利用すればよい。
【００２８】
本実施の形態に係る易引裂き性フィルムとしては、特に限定するものではないが、ここではポリエチレンフィルム、ポリエチレンテレフタレートフィルム。ナイロンフィルム、又はポリプロピレンフィルムの何れかを用いることが望ましい。これは、包装材料としてのみならず、蒸着フィルムを作製するときに広く用いられるフィルムであるからであり、またそれ故に入手もしやすく、取り扱いも容易である、という利点がある。
【００２９】
また、本実施の形態に係る易引裂き性フィルムに用いる基材フィルムを易直線引裂き性を有するフィルムとすれば、全体としても直線的に引裂きやすいフィルムとすることが出来て好適である。このような直線的に引裂きやすい易直線引裂き性フィルムであれば、例えばレトルト食材の包装材料などに用いると、調理等がやりやすくなり大変好適な物とすることが出来る。
【００３０】
このようにして基材フィルムを選定すれば、次にその表面に透明蒸着層を設けるが、その前に基材フィルムの表面に対し、予め何らかの表面処理をすることも可能である。例えば、コロナ放電処理、プラズマ処理、又はグロー放電処理等に代表される処理であればよい。若しくはアンカーコート層を設ける処理を行うことも考えられる。これらの処理を行うことにより、後述の透明蒸着層の積層が容易となり、またいわゆる層間剥離を生じない積層体とすることが出来るのである。またこのような処理をしておけば、基材フィルムとそれに積層する透明蒸着層との相性、即ち積層のしやすさ、もしくは層間密着力の程度、等を詳細に検討する必要がなくなり、その結果素材の選択肢が広くなる。
【００３１】
基材フィルムに直接、もしくは上述の処理を施した後、に透明蒸着層を積層するのであるが、この透明蒸着層は、Ａｌ２Ｏ３、又はＳｉＯｘ（１≦ｘ≦２）の何れかにより形成されてなることが好ましい。これらであれば、その性質等も広く知れ渡っており、即ち取り扱いが容易であり、また製造に関するノウハウも十分にあるので好適と言えるが、必ずしもこれらの物質に限定されるものでないことを個々で断っておく。
【００３２】
尚、この透明蒸着層の積層方法については特に限定するものではないが、従来公知の手法であればどのような方法であってもよく、例えば真空蒸着法、電子ビーム蒸着法、スパッタリング法、といった手法によって積層されればよい。
【００３３】
透明蒸着層を積層すると、その表面に接着層を積層する。この接着層の積層についても上述同様、特にその手法をここで限定するものではないが、従来公知の手法であればどのような方法であってもよく、例えばグラビアロールコート、リバースロールコート、といった手法によって積層されればよい。重要なことは、接着層として用いる接着剤が、最初に説明したように、硬化剤の量を１．５倍以上、３倍以下の量で添加することである。１．５倍以下であると従来の接着剤と同程度の効果しか生じず、また３倍以上としてしまうと接着剤としての効果が弱くなり、易引裂き性を発揮することができなくなってしまう。
【００３４】
本実施の形態において従来の使用量に比べて硬化剤をこのように多くして用いることにより、接着剤における架橋密度が上がることが考えられる。その結果、接着層がより硬くなるために易引裂き性が発揮されるのである。
【００３５】
即ち、本実施の形態においては接着層に有る程度の硬度を付与することにより易引裂き性を付与することが出来るのであり、そのために上述の程度に硬化剤を通常より多めに使用するのである。
【００３６】
このようにして接着層を積層すれば、その表面にヒートシール層を設ける。
このヒートシール層として用いる材料は、本実施の形態では特に限定しないが、例えば無延伸ポリプロピレン（ＣＰＰ）フィルム、低密度ポリエチレン（ＬＤＰＥ）フィルム、又はリニヤー低密度ポリエチレン（ＬＬＤＰＥ）フィルム、の何れかにより形成されてなることが考えられる。これらのフィルムはすでにヒートシール層としての利用に一定の実績があるので、本実施の形態で用いることが好適と言えるのである。
【００３７】
このようにして本実施の形態における易引裂き性フィルムを得るのであるが、例えば透明蒸着層に前記接着層を積層する前に、前記透明蒸着層の表面にプライマー層を設けてなることも考えられる。そしてこの場合のプライマー層としては、ウレタン系樹脂、ポリエステル系樹脂、セルロース系樹脂、又はアクリル系樹脂の何れか若しくは複数であること、であることが考えられる。
【００３８】
プライマー層を設けることで、透明蒸着層と接着層との密着力が向上する、という利点が生じ、またこのように密着力が向上することにより、より易引裂き性が高いものとなるのである。
【００３９】
また、本実施の形態に係る易引裂き性フィルムは、特に包装材料に広く用いることが出来るが、その際には通常何らかの印刷、例えば商品名や調理方法などを印刷することが行われる。そこで、本実施の形態に係る易引裂き性フィルムを製造するために基材フィルムの表面に透明蒸着層を積層したら、その次の段階で、透明蒸着層の表面に上述したような印刷を施して印刷層となし、そしてその印刷層の表面に接着層を積層することも考えられる。又は、透明蒸着層の表面に前述したプライマー層を設ける場合には、透明蒸着層の表面にプライマー層を積層した後に、プライマー層の表面に印刷層を設け、そしてその印刷層の表面に接着層を設ける、とすることも考えられる。
【００４０】
いずれにせよ、接着層を積層する前に印刷層を設けるようにしておけば、これを例えばレトルト食材の包装材料とした場合であっても加熱処理等を施しても印刷層が劣化することがないので好適である。
【００４１】
このように、本実施の形態に係る易引裂き性フィルムであれば、通常と同様の構成であるものの、通常利用する接着剤の硬化剤混合量を通常より多めに使用するようにするだけで、それまでは引裂き性がよくなかったガスバリア性フィルムであっても好適な引裂き性を得ることが出来るようになる。